(57)【要約】【課題】所望の吸収性能を有し、吸収層を破断させることなく容易に開封でき、かつ静置時にカールを生じない、ブリスターパック用蓋材を提供する。【解決手段】本発明のブリスターパック用蓋材１０は、基材層１８、カール防止層１６、吸収層１２、及び易剥離性層１４をこの順で具備しており、吸収層が、吸収層用樹脂組成物、及び吸収剤を含有しており、易剥離性層が、易剥離性樹脂組成物を含有しており、かつカール防止層が、易剥離性樹脂組成物を、カール防止層の質量全体を基準として６５質量％以上の含有率で含有している、ブリスターパック用蓋材である。【選択図】図１
2018203366.tif 000002
【特許請求の範囲】
【請求項１】
基材層、カール防止層、吸収層、及び易剥離性層をこの順で具備しており、
前記吸収層が、吸収層用樹脂組成物、及び吸収剤を含有しており、
前記易剥離性層が、易剥離性樹脂組成物を含有しており、かつ
前記カール防止層が、前記易剥離性樹脂組成物を、前記カール防止層の質量全体を基準として６５質量％以上の含有率で含有している、
ブリスターパック用蓋材。
【請求項２】
前記易剥離性層を、ポケットを有するブリスター容器に融着させ、それによって
前記ブリスター容器と前記易剥離性層とが接合している接合部、及び
前記ブリスター容器の前記ポケットに対応し、かつ前記ブリスター容器と前記易剥離性層とが接合していない非接合部
を形成し、そして前記蓋材を剥離させたときに、
（ｉ）前記易剥離性層から前記ブリスター容器を界面剥離させることができるか、又は
（ｉｉ）前記接合部においては、前記易剥離性層が、前記ブリスター容器に追従し、かつ前記非接合部において、前記易剥離性層が前記吸収層に追従することができる、
請求項１に記載の蓋材。
【請求項３】
前記吸収層と前記易剥離性層とが、互いに融着されている、請求項１又は２に記載の蓋材。
【請求項４】
前記吸収層用樹脂組成物が、ポリエチレン系樹脂及び酸変性ポリオレフィンを含有しており、かつ
前記易剥離性樹脂組成物が、ポリプロピレン系樹脂を含有している、
請求項１〜３のいずれか一項に記載の蓋材。
【請求項５】
前記カール防止層が、酸変性ポリオレフィンを更に含有している、請求項４に記載の蓋材。
【請求項６】
内容物、ブリスター容器、及び蓋材を有する、ブリスターパックであって、
前記ブリスター容器が、ポケットを有しており、
前記蓋材が、基材層、カール防止層、吸収層、及び易剥離性層を具備しており、
前記吸収層が、吸収層用樹脂組成物、及び吸収剤を含有しており、
前記易剥離性層が、易剥離性樹脂組成物を含有しており、
前記カール防止層が、前記易剥離性樹脂組成物を、前記カール防止層の質量全体を基準として６５質量％以上で含有しており、かつ
前記易剥離性層が、前記ブリスター容器に融着され、それによって、前記ポケット内に内容物が収容されており、かつ
前記ブリスター容器と前記易剥離性層とが接合している接合部、及び
前記ブリスター容器の前記ポケットに対応し、かつ前記ブリスター容器と前記易剥離性層とが接合していない非接合部
が形成されており、そして前記蓋材を剥離させたときに、
（ｉ）前記易剥離性層から前記ブリスター容器を界面剥離させることができるか、又は
（ｉｉ）前記接合部においては、前記易剥離性層が、前記ブリスター容器に追従し、かつ前記非接合部において、前記易剥離性層が前記吸収層に追従することができる、
内容物入りブリスターパック。
【請求項７】
前記ブリスター容器の前記易剥離性層と接合されている面を構成する樹脂組成物及び前記易剥離性樹脂組成物が、いずれもポリプロピレン系樹脂を含有しており、かつ
前記吸収層用樹脂組成物が、ポリエチレン系樹脂及び酸変性ポリオレフィンを含有している、
請求項６に記載の内容物入りブリスターパック。
【請求項８】
ブリスターパック用蓋材と、
ポケットを有するブリスター容器と
の組合せであって、
前記蓋材が、基材層、カール防止層、吸収層、及び易剥離性層を具備しており、
前記吸収層が、吸収層用樹脂組成物、及び吸収剤を含有しており、
前記易剥離性層が、易剥離性樹脂組成物を含有しており、かつ
前記カール防止層が、前記易剥離性樹脂組成物を、前記カール防止層の質量全体を基準として６５質量％以上で含有しており、
前記易剥離性層を、前記ブリスター容器に融着し、それによって
前記ブリスター容器と前記易剥離性層とが接合している接合部、及び
前記ブリスター容器の前記ポケットに対応し、かつ前記ブリスター容器と前記易剥離性層とが接合していない非接合部
を形成し、そして前記蓋材を剥離させたときに、
（ｉ）前記易剥離性層から前記ブリスター容器を界面剥離させることができるか、又は
（ｉｉ）前記接合部においては、前記易剥離性層が、前記ブリスター容器に追従し、かつ前記非接合部において、前記易剥離性層が前記吸収層に追従することができる、
組合せ。
【発明の詳細な説明】
【技術分野】
【０００１】
本発明は、ブリスターパック用蓋材に関する。
【背景技術】
【０００２】
従来、例えば錠剤等の固形製剤や薬剤の入ったカプセルのための包装容器として、ブリスターパックが用いられている。このブリスターパックは、樹脂シート等で構成されているブリスター容器用シートに、ポケットとよばれる凹部を形成してブリスター容器を形成し、ポケット内に内容物を入れ、そして蓋材をヒートシール等によって接合させることにより形成することができる。
【０００３】
ブリスター容器は、ポケットの内側に製剤等を収容した状態で、その周囲に拡がった裾の部分に蓋材をヒートシールすることにより、製剤等が封入された内容物入りブリスターパックとなる。包装に用いるブリスター容器及び／又は蓋材が透明であれば、その内部に封入された製剤を容易に視認することができる。ブリスターパックから内容物を取り出す手段としては、主にブリスター容器のポケットを外側から蓋材側へ押圧変形させて、内容物で蓋材を破り、そして内容物を取り出すこと（プッシュスルー）が行われている。
【０００４】
ブリスターパックに封入される製剤の有効成分には様々なものがあり、その中には耐湿性の弱い有効成分や、においの強い有効成分もある。そこで、ブリスター容器用シート又は蓋材に予め水分やにおい等を吸収する吸収層を形成しておくことにより、成形後のブリスターパックに吸収機能を持たせる手段が提案されている。
【０００５】
特許文献１では、ブリスターパック用蓋材に水分を吸収する乾燥剤を含有するプラスチック材料層を積層して、感湿性の製品を水分から保護する技術を開示している。
【先行技術文献】
【特許文献】
【０００６】
【特許文献１】特表２０１２−５２０８０２号公報
【発明の概要】
【発明が解決しようとする課題】
【０００７】
特許文献１のブリスターパック用蓋材を用いたブリスターパックから、蓋材を破るプッシュスルーにより内容物を取り出すことができるようにするためには、乾燥剤を含有するプラスチック材料層の厚さを薄く制御する必要があるため、蓋材の易開封性と所望の吸収性能とが両立できないことがある。
【０００８】
また、特許文献１のブリスターパック用蓋材を、従来と同様にプッシュスルーしようとした場合、プラスチック材料層を破断させることとなり、その結果、プラスチック材料層に含有される乾燥剤が内容物に接触することがあった。
【０００９】
更に、ブリスターパック用蓋材をブリスター容器に接合ずれ等の不具合を生じさせることなく接合させるためには、ブリスターパック用蓋材の静置時にカールを生じさせないことも考慮する必要がある。
【００１０】
したがって、所望の吸収性能を有し、吸収層を破断させることなく容易に開封でき、かつ静置時にカールを生じない、ブリスターパック用蓋材を提供する必要性が存在する。
【課題を解決するための手段】
【００１１】
本発明者らは、鋭意検討したところ、以下の手段により上記課題を解決できることを見出して、本発明を完成させた。すなわち、本発明は、下記のとおりである：
〈１〉  基材層、カール防止層、吸収層、及び易剥離性層をこの順で具備しており、
上記吸収層が、吸収層用樹脂組成物、及び吸収剤を含有しており、
上記易剥離性層が、易剥離性樹脂組成物を含有しており、かつ
上記カール防止層が、上記易剥離性樹脂組成物を、上記カール防止層の質量全体を基準として６５質量％以上の含有率で含有している、
ブリスターパック用蓋材。
〈２〉  上記易剥離性層を、ポケットを有するブリスター容器に融着させ、それによって
上記ブリスター容器と上記易剥離性層とが接合している接合部、及び
上記ブリスター容器の上記ポケットに対応し、かつ上記ブリスター容器と上記易剥離性層とが接合していない非接合部
を形成し、そして上記蓋材を剥離させたときに、
（ｉ）上記易剥離性層から上記ブリスター容器を界面剥離させることができるか、又は
（ｉｉ）上記接合部においては、上記易剥離性層が、上記ブリスター容器に追従し、かつ上記非接合部において、上記易剥離性層が上記吸収層に追従することができる、
上記〈１〉項に記載の蓋材。
〈３〉  上記吸収層と上記易剥離性層とが、互いに融着されている、上記〈１〉又は〈２〉項に記載の蓋材。
〈４〉  上記吸収層用樹脂組成物が、ポリエチレン系樹脂及び酸変性ポリオレフィンを含有しており、かつ
上記易剥離性樹脂組成物が、ポリプロピレン系樹脂を含有している、
上記〈１〉〜〈３〉項のいずれか一項に記載の蓋材。
〈５〉  上記カール防止層が、酸変性ポリオレフィンを更に含有している、上記〈４〉項に記載の蓋材。
〈６〉  内容物、ブリスター容器、及び蓋材を有する、ブリスターパックであって、
上記ブリスター容器が、ポケットを有しており、
上記蓋材が、基材層、カール防止層、吸収層、及び易剥離性層を具備しており、
上記吸収層が、吸収層用樹脂組成物、及び吸収剤を含有しており、
上記易剥離性層が、易剥離性樹脂組成物を含有しており、
上記カール防止層が、上記易剥離性樹脂組成物を、上記カール防止層の質量全体を基準として６５質量％以上で含有しており、かつ
上記易剥離性層が、上記ブリスター容器に融着され、それによって、上記ポケット内に内容物が収容されており、かつ
上記ブリスター容器と上記易剥離性層とが接合している接合部、及び
上記ブリスター容器の上記ポケットに対応し、かつ上記ブリスター容器と上記易剥離性層とが接合していない非接合部
が形成されており、そして上記蓋材を剥離させたときに、
（ｉ）上記易剥離性層から上記ブリスター容器を界面剥離させることができるか、又は
（ｉｉ）上記接合部においては、上記易剥離性層が、上記ブリスター容器に追従し、かつ上記非接合部において、上記易剥離性層が上記吸収層に追従することができる、
内容物入りブリスターパック。
〈７〉  上記ブリスター容器の上記易剥離性層と接合されている面を構成する樹脂組成物及び上記易剥離性樹脂組成物が、いずれもポリプロピレン系樹脂を含有しており、かつ
上記吸収層用樹脂組成物が、ポリエチレン系樹脂及び酸変性ポリオレフィンを含有している、
上記〈６〉項に記載の内容物入りブリスターパック。
〈８〉  ブリスターパック用蓋材と、
ポケットを有するブリスター容器と
の組合せであって、
上記蓋材が、基材層、カール防止層、吸収層、及び易剥離性層を具備しており、
上記吸収層が、吸収層用樹脂組成物、及び吸収剤を含有しており、
上記易剥離性層が、易剥離性樹脂組成物を含有しており、かつ
上記カール防止層が、上記易剥離性樹脂組成物を、上記カール防止層の質量全体を基準として６５質量％以上で含有しており、
上記易剥離性層を、上記ブリスター容器に融着し、それによって
上記ブリスター容器と上記易剥離性層とが接合している接合部、及び
上記ブリスター容器の上記ポケットに対応し、かつ上記ブリスター容器と上記易剥離性層とが接合していない非接合部
を形成し、そして上記蓋材を剥離させたときに、
（ｉ）上記易剥離性層から前記ブリスター容器を界面剥離させることができるか、又は
（ｉｉ）上記接合部においては、上記易剥離性層が、上記ブリスター容器に追従し、かつ上記非接合部において、上記易剥離性層が前記吸収層に追従することができる、
組合せ。
【発明の効果】
【００１２】
本発明によれば、所望の吸収性能を有し、吸収層を破断させることなく容易に開封でき、かつ静置時にカールを生じない、ブリスターパック用蓋材を提供することができる。
【図面の簡単な説明】
【００１３】
【図１】図１は、本発明のブリスターパックの一実施態様の層構成を示す図である。
【図２】図２は、本発明のブリスターパックの一実施態様の剥離機構を示す図である。
【図３】図３は、本発明のブリスターパックの下記の（ｉｉ）の実施態様の剥離機構を示す図である。
【図４】図４は、剥離試験の説明図である。
【図５】図５は、剥離試験の説明図である。
【発明を実施するための形態】
【００１４】
《ブリスターパック用蓋材》
図１に示すように、本発明のブリスターパック用蓋材（１０）は、基材層（１８）、カール防止層（１６）、吸収層（１２）、及び易剥離性層（１４）を具備している、ブリスターパック用蓋材（１０）である。吸収層（１２）は、吸収層用樹脂組成物、及び吸収剤を含有している。易剥離性層（１４）は、易剥離性樹脂組成物を含有している。また、カール防止層（１６）は、易剥離性樹脂組成物を、カール防止層の質量全体を基準として６５質量％以上の含有率で含有している。
【００１５】
ここで、本発明の脈絡の範囲内において、「易剥離性層」とは、ポケットを有するブリスター容器を蓋材の易剥離性層側に接合させた後に、易剥離性層を凝集破壊させること、及び／又は易剥離性層からブリスター容器を界面剥離させること、及び／又は吸収層を層間剥離させることによって、基材層及び吸収層を分離させて開封することができる層を意味するものである。
【００１６】
より具体的には、易剥離性層は、図２（ａ）に示すように、易剥離性層（１４）からブリスター容器（２０）を界面剥離させること、図２（ｂ）に示すように、易剥離性層（１４）から吸収層（１２）を層間剥離させること、及び／又は、図２（ｃ）に示すように、易剥離性層（１４）を凝集破壊させることができる層である。図２（ｂ）及び（ｃ）に示す態様においては、例えばその後にポケット（２２）を蓋材（１０）側へ押圧変形させて内容物（３０）を押し出すことにより、吸収層（１２）の成分を内容物（３０）に付着させることなく内容物（３０）を取り出すことができる。
【００１７】
本発明のブリスターパック用蓋材は、所望の吸収性能を確保すべく吸収層の厚さを厚く設計した場合でも、この易剥離性層の存在により、吸収層を破断させることなく容易に開封することができる。
【００１８】
更に、カール防止層が、易剥離性樹脂組成物を、カール防止層の質量全体を基準として６５質量％以上で含有していることにより、ブリスターパック用蓋材の静置時のカールが防止できる。理論に拘束されないが、これは、上記の構成により、易剥離性層の収縮とカール防止層の収縮とが互いに打ち消しあうことに起因すると考えられる。
【００１９】
本発明の好ましい実施態様においては、易剥離性層を、ポケットを有するブリスター容器に融着させ、それによってブリスター容器と易剥離性層とが接合している接合部、及びブリスター容器のポケットに対応し、かつブリスター容器と易剥離性層とが接合していない非接合部を形成し、そして蓋材を剥離させたときに、
（ｉ）図２（ａ）に関して言及したように、易剥離性層からブリスター容器を界面剥離させることができるか、又は
（ｉｉ）接合部においては、易剥離性層が、ブリスター容器に追従し、かつ非接合部において、易剥離性層が吸収層に追従することができる。
上記（ｉｉ）の実施態様に関し、図３を参照して説明する。
【００２０】
図３（ａ）に示すように、ポケット（２２）を有するブリスター容器（２０）を、蓋材（１０）に接合させ、それによってブリスター容器（２０）と易剥離性層（１４）とが接合している接合部（１４ａ）、及びブリスター容器（２０）のポケット（２２）に対応し、かつブリスター容器（２０）と易剥離性層（１４）とが接合していない非接合部（１４ｂ）を形成し、そして蓋材（１０）を剥離させると、接合部（１４ａ）に対応する領域において、易剥離性層（１４）から吸収層（１２）が層間剥離する。
【００２１】
この層間剥離を実現するために、ブリスター容器と易剥離性層との間に更に非接合部（１４ｂ’）を設け、これを剥離きっかけとして用いてもよい。この態様の場合には、剥離面が非接合部（１４ｂ’）と接合部（１４ａ）との間の境界に達すると、図３（ｂ）に示すように、易剥離性層（１４）に破断部（１４２’）が形成され、そして接合部（１４ａ）に対応する領域において、易剥離性層（１４）から吸収層（１２）が、層間剥離する。
【００２２】
吸収層（１２）を更に層間剥離させると、やがて図３（ｂ）に示すように、剥離面が接合部（１４ａ）と非接合部（１４ｂ）との間の境界に達し、そして図３（ｃ）に示すように、易剥離性層（１４）に破断部（１４２）が形成され、そして非接合部（１４ｂ）において、易剥離性層（１４）が吸収層（１２）に追従する。
【００２３】
更に剥離を進めると、図３（ｄ）に示すように、破断部（１４２）がポケット（２２）の反対側の縁に達し、そして図３（ｅ）に示すように、易剥離性層（１４）がポケット（２２）に対応して分断される。
【００２４】
このような剥離挙動は、ブリスター容器と易剥離性層との間の接着強度Ａと、吸収層と易剥離性層との間の接着強度Ｂと、易剥離性層の破断強度Ｃとの間の関係が、以下の条件を満たす場合に生じる：
Ａ＞Ｂ＞Ｃ。
【００２５】
上記の関係を満足するためには、ブリスター容器の易剥離性層と接合する面を構成する樹脂組成物及び易剥離性樹脂組成物が、いずれもポリプロピレン系樹脂を含有しており、かつ吸収層用樹脂組成物が、ポリエチレン系樹脂及び酸変性ポリオレフィンを含有していることが好ましい。
【００２６】
上記（ｉｉ）の実施態様によれば、特に融着によりブリスター容器と易剥離性層とを接合させた場合でも、熱融着の温度、圧力、時間などの条件にほとんど依存することなく、安定した強度でブリスターパック用蓋材を剥離させることができる。
【００２７】
吸収層と易剥離性層とは、互いに融着されていることが、吸収層の吸収性能を確保する観点から好ましい。
【００２８】
以下では、本発明の各構成要素について説明する。
【００２９】
〈基材層〉
基材層は、バリア層のみ又は樹脂層のみで構成されていてもよいし、バリア層及び樹脂層で構成されていてよい。
【００３０】
｛バリア層｝
バリア層としては、外部からの水分や有機ガス及び無機ガスが吸収層へと透過することを抑制することができる材料を用いることができる。バリア層としては、例えば、これに限られないが、アルミニウム箔、若しくはアルミニウム合金等の金属箔、アルミニウム蒸着膜、シリカ蒸着膜、アルミナ蒸着膜、若しくはシリカ・アルミナ二元蒸着膜等の無機物蒸着膜、又はポリ塩化ビニリデンコーティング膜、若しくはポリフッ化ビニリデンコーティング膜等の有機物コーティング膜を用いることができる。特に、バリア性及び蓋材としての取り扱い性を両立させやすくする観点から、バリア層としては、アルミニウム箔を用いることが好ましい。
【００３１】
バリア層の厚さは、７μｍ以上、１０μｍ以上、又は１５μｍ以上であることが、強度及びバリア性を確保する観点から好ましく、また４５μｍ以下、４０μｍ以下、又は３５μｍ以下であることが、蓋材としての取り扱い性を向上させる観点から好ましい。
【００３２】
｛樹脂層｝
樹脂層としては、耐衝撃性、耐摩耗性等に優れた熱可塑性樹脂、例えば、ポリオレフィン、ビニル系ポリマー、ポリエステル、ポリアミド等を単独で、又は２種類以上組み合わせて複層で使用することができる。この樹脂層は、延伸フィルムであっても、無延伸フィルムであってもよい。この樹脂層により、バリア層を保護することができる。
【００３３】
ポリオレフィンとしては、ポリエチレン系樹脂、ポリプロピレン系樹脂等が挙げられる。
【００３４】
なお、本明細書において、ポリエチレン系樹脂とは、ポリマーの主鎖にエチレン基の繰返し単位を、５０ｍｏｌ％超、６０ｍｏｌ％以上、７０ｍｏｌ％以上、又は８０ｍｏｌ％以上含む樹脂であり、例えば、低密度ポリエチレン（ＬＤＰＥ）、直鎖状低密度ポリエチレン（ＬＬＤＰＥ）、中密度ポリエチレン（ＭＤＰＥ）、高密度ポリエチレン（ＨＤＰＥ）、エチレン−アクリル酸共重合体（ＥＡＡ）、エチレン−メタクリル酸共重合体（ＥＭＡＡ）、エチレン−エチルアクリレート共重合体（ＥＥＡ）、エチレン−メチルアクリレート共重合体（ＥＭＡ）、エチレンビニルアセテート共重合体（ＥＶＡ）、カルボン酸変性ポリエチレン、カルボン酸変性エチレンビニルアセテート共重合体、及びこれらの誘導体、並びにこれらの混合物からなる群より選択される。
【００３５】
本明細書において、ポリプロピレン系樹脂とは、ポリマーの主鎖にプロピレン基の繰返し単位を、５０ｍｏｌ％超、６０ｍｏｌ％以上、７０ｍｏｌ％以上、又は８０ｍｏｌ％以上含む樹脂であり、例えば、ポリプロピレン（ＰＰ）ホモポリマー、ランダムポリプロピレン（ランダムＰＰ）、ブロックポリプロピレン（ブロックＰＰ）、塩素化ポリプロピレン、酸変性ポリプロピレン、及びこれらの誘導体、並びにこれらの混合物が挙げられる。
【００３６】
ビニル系ポリマーとしては、例えばＰＶＣ（ポリ塩化ビニル）、ＰＶＤＣ（ポリ塩化ビニリデン）、ポリクロロトリフルオロエチレン、ポリテトラフルオロエチレン、ＰＡＮ（ポリアクリロニトリル）等が挙げられる。
【００３７】
ポリエステルとしては、例えばＰＥＴ（ポリエチレンテレフタレート）、ポリブチレンテレフタレート等が挙げられる。
【００３８】
ポリアミドとしては、例えばナイロン（登録商標）６、ナイロンＭＸＤ６等のナイロン等が挙げられる。
【００３９】
樹脂層の厚さは、７μｍ以上、１０μｍ以上、又は１５μｍ以上であることが、バリア層を良好に保護する観点から好ましく、また５５μｍ以下、５０μｍ以下、又は４５μｍ以下であることが、蓋材としての取り扱い性を向上させる観点から好ましい。
【００４０】
〈吸収層〉
吸収層は、吸収層用樹脂組成物、及び吸収剤を含有している層である。吸収剤は、吸収層用樹脂に分散されていてよい。
【００４１】
吸収層中の吸収剤の含有率は、良好な吸収能力を確保する観点から、吸収層全体の質量を基準として、１質量％以上、３質量％以上、５質量％以上、７質量％以上、又は１０質量％以上であることが好ましく、また良好な製膜性を確保する観点から、７０質量％以下、６５質量％以下、６０質量％以下、５５質量％以下、又は５０質量％以下であることが好ましい。
【００４２】
また、特に、上記（ｉｉ）の実施態様の場合、吸収層は、ポリエチレン系樹脂及び酸変性ポリオレフィンを含有していることが、破断部を生じさせる程度に吸収層と易剥離性層とを接着させる観点から好ましい。この場合、酸変性ポリオレフィンの含有率は、吸収層と易剥離性層とを強く接着させる観点から、吸収層全体の質量を基準として、１０質量％以上、１２質量％以上、又は１５質量％以上であることが好ましく、また良好な製膜性を確保する観点から、３５質量％以下、３０質量％以下、２５質量％以下、又は２０質量％以下であることが好ましい。
【００４３】
また、吸収層により吸収すべき物質の透過性及び成形性をより良好にする観点から、上記のポリエチレン系樹脂としては、ＬＤＰＥ、ＬＬＤＰＥ、ＭＤＰＥ、ＨＤＰＥを用いることが好ましい。また、吸収層と易剥離性層とを接着性をより良好にする観点から、上記の酸変性ポリオレフィンは、例えば無水マレイン酸変性ポリオレフィン等を用いることが好ましい。
【００４４】
吸収層の厚さは、１μｍ以上、２μｍ以上、３μｍ以上、５μｍ以上、１０μｍ以上、２０μｍ以上、又は３０μｍ以上であることが、良好な吸収能力を確保する観点から好ましく、また１００μｍ以下、９０μｍ以下、又は８０μｍ以下であることが、蓋材のしなやかさを確保する観点から好ましい。
【００４５】
｛吸収層用樹脂組成物｝
吸収層用樹脂組成物としては、例えば熱可塑性樹脂を単独で又は混合させて用いることができる。
【００４６】
熱可塑性樹脂としては、例えばポリエチレン系樹脂、ポリプロピレン系樹脂、飽和又は不飽和ポリエステル、アイオノマー、ポリ塩化ビニル（ＰＶＣ）、ポリスチレン、及びこれらの誘導体、並びにこれらの混合物が挙げられる。
【００４７】
吸収層が水蒸気を吸収対象とする場合には、樹脂のＪＩＳ  Ｋ  ７１２９に準拠する水蒸気透過度は、４０℃相対湿度９０％で、２５μｍの厚さのフィルムについて測定したときに、５ｇ／（ｍ２・ｄａｙ）以上、１０ｇ／（ｍ２・ｄａｙ）以上、又は１５ｇ／（ｍ２・ｄａｙ）以上であることが、良好な吸収速度を確保する観点から好ましく、また１００ｇ／（ｍ２・ｄａｙ）以下、９０ｇ／（ｍ２・ｄａｙ）以下、又は８０ｇ／（ｍ２・ｄａｙ）以下であることが、製造工程における失活を防止する観点から好ましい。
【００４８】
吸収層が酸素を吸収対象とする場合には、樹脂のＪＩＳ  Ｋ７１２６−１に準拠する酸素透過度は、２５℃相対湿度０％で、２５μｍの厚さのフィルムについて測定したときに、５０００ｃｃ／（ｍ２・ｄａｙ・ＭＰａ）以上、１００００ｃｃ／（ｍ２・ｄａｙ・ＭＰａ）以上、又は３００００ｃｃ／（ｍ２・ｄａｙ・ＭＰａ）以上であることが、良好な吸収速度を確保する観点から好ましく、また２３００００ｃｃ／（ｍ２・ｄａｙ・ＭＰａ）以下、２０００００ｃｃ／（ｍ２・ｄａｙ・ＭＰａ）以下、又は１５００００ｃｃ／（ｍ２・ｄａｙ・ＭＰａ）以下であることが、製造工程における失活を防止する観点から好ましい。
【００４９】
｛吸収剤｝
吸収剤としては、吸湿剤、及び吸ガス剤を用いることができる。
【００５０】
吸湿剤としては、親水性ゼオライト、シリカゲル等の物理吸湿剤、酸化カルシウム、硫酸マグネシウム、塩化カルシウム、酸化カルシウム、酸化アルミニウム等の化学吸湿剤等を用いることができる。
【００５１】
親水性ゼオライトとしては、例えばＡ型、Ｘ型、又はＬＳＸ型のゼオライトを用いることができる。これらは単独で用いてもよく、また組み合わせて用いてもよい。
【００５２】
吸ガス剤としては、活性炭、疎水性ゼオライト等の物理吸ガス剤、鉄系酸素吸収剤、ハロゲン化金属、酸化金属、硫酸塩、亜硫酸塩、亜硫酸水素塩、亜ニチオン酸塩等の化学吸ガス剤を用いることができる。
【００５３】
疎水性ゼオライトとしては、例えばベータ型、ＺＳＭ−５型、フェリエナイト型、モルデナイト型、Ｌ型、又はＹ型のゼオライトを使用することができる。また、ＺＳＭ−５型ゼオライトの類縁体であるＺＳＭ−１１、シリカライト、シリカライト−２、ペンタシル型メタロケイ酸塩を使用することもできる。これらは単独で用いてもよく、又は組み合わせて用いてもよい。
【００５４】
鉄系酸素吸収剤としては、鉄粉（例えば、還元鉄粉、噴霧鉄粉、活性鉄粉等）、酸化第一鉄、第一鉄塩等を用いることができる。
【００５５】
ハロゲン化金属としては、例えば、塩化カルシウム、塩化ナトリウム、臭化ナトリウム、ヨウ化ナトリウム、塩化カリウム、臭化カリウム、ヨウ化カリウム、塩化カルシウム、塩化マグネシウム、塩化バリウム等を用いることができる。
【００５６】
酸化金属としては、例えば酸化カルシウム、酸化アルミニウム、酸素欠陥を有する酸化セリウム、酸素欠陥を有する酸化チタン等を用いることができる。
【００５７】
｛酸変性ポリオレフィン｝
酸変性ポリオレフィンは、酸を、ポリオレフィンにグラフト重合したものである。酸変性ポリオレフィンとしては、例えば無水マレイン酸変性ポリオレフィン等が用いられる。ポリオレフィンとしては、上記のポリオレフィンが好適に用いられる。酸変性ポリオレフィンは複数種組み合わせて用いてもよい。
【００５８】
例えば、無水マレイン酸変性ポリオレフィンとしては、ポリオレフィン１００質量部に対して、無水マレイン酸を０．０５質量部以上、０．１質量部以上、０．３質量部以上、０．５質量部以上、又は１．０質量部以上で、５０質量部以下、３０質量部以下、２０質量部以下、１０質量部以下、又は５．０質量部以下でグラフト重合したものを用いることができる。このような無水マレイン酸変性ポリオレフィンとしては、例えば特開平９−２７８９５６号公報に記載のものを挙げることができる。
【００５９】
〈易剥離性層〉
易剥離性層は、易剥離性樹脂を含有している層である。
【００６０】
易剥離性層の厚さは、良好な接着性を確保する観点から、５μｍ以上、７μｍ以上、又は１０μｍ以上であり、かつ３０μｍ以下、２５μｍ以下、又は２０μｍ以下であることが好ましい。
【００６１】
｛易剥離性樹脂組成物｝
易剥離性樹脂組成物としては、例えば、ポリエチレン系樹脂、ポリプロピレン系樹脂、ポリ塩化ビニル、ポリスチレン、熱可塑性エラストマー、アイオノマー樹脂等を単独で又は混合させて用いることができる。
【００６２】
易剥離性樹脂組成物は、ポリプロピレン系樹脂であることが、易剥離性を実現する観点から好ましい。
【００６３】
特に、上記（ｉｉ）の実施態様の場合には、易剥離性樹脂組成物は、図３（ｃ）に関して言及した破断部を良好に生じさせる観点から、ＪＩＳ  Ｋ  ７１６１に準拠する引張破壊呼び歪みが１５０％以下である熱可塑性樹脂であることが好ましい。このような熱可塑性樹脂としては、例えばホモポリプロピレンが挙げられる。
【００６４】
〈カール防止層〉
カール防止層は、ブリスターパック用蓋材の静置時のカールを防止するため、基材層と吸収層との間で吸収層に積層されている層である。カール防止層によれば、吸収層に含有される吸収剤の脱落及び吸収剤の内容物への直接接触を防止し、吸収層の製膜安定性を向上させ、かつ基材層と積層させるための表面平滑性を付与することもできる。
【００６５】
カール防止層は、上記の易剥離性樹脂組成物を、カール防止層の質量全体を基準として６５質量％以上の含有率で含有している。この含有率は、６５質量％以上、７０質量％以上、又は７０質量％以上であることができ、また１００質量％以下、９５質量％以下、９０質量％以下、又は８５質量％以下であることができる。
【００６６】
また、カール防止層は、酸変性ポリオレフィンを含有していることが、吸収層との接着性を向上させ、それによって、カール防止層と吸収層との層間剥離を防止する観点から好ましい。酸変性ポリオレフィンとしては、吸収層に関して挙げた酸変性ポリオレフィンを用いることができる。この場合、酸変性ポリオレフィンの含有率は、吸収層とカール防止層とを強く接着させる観点から、カール防止層全体の質量を基準として、１５質量％以上、１７質量％以上、又は２０質量％以上であることが好ましく、またカールを良好に防止する観点から、３５質量％以下、３０質量％以下、又は２５質量％以下であることが好ましい。
【００６７】
《ブリスターパック用蓋材の製造方法》
本発明のブリスターパック用蓋材は、易剥離性層、吸収層、及びカール防止層を製膜する製膜工程、易剥離性層、吸収層、及びカール防止層を積層させる第一の積層工程、カール防止層に基材層を積層させる第二の積層工程を含む方法により製造することができる。
【００６８】
〈製膜工程及び第一の積層工程〉
製膜工程は、各層を構成する樹脂組成物を、例えばニーダー、バンバリーミキサー、ミキシングロールコニカルミキサー等のバッチ式混練機や、２軸混練機等の連続混練機等を用い、次いで混練した樹脂組成物を、インフレーション法、Ｔダイ法、キャスト法等の押出成形又は射出成形等することによりフィルム状に成形することにより行うことができる。
【００６９】
第一の積層工程は、ドライラミネート法、サンドラミネート法等により、接着層を介して行ってもよいが、製造の容易さ及び吸収性能を確保する観点から、多層インフレーション法、又は多層Ｔダイ法等の共押出法により、製膜工程とともに行うことが好ましい。
【００７０】
〈第二の積層工程〉
第二の積層工程は、例えば基材層とカール防止層とを、ドライラミネート法、サンドラミネート法等により、接着層を介して行うことができる。
【００７１】
《内容物入りブリスターパック》
内容物入りブリスターパックは、内容物、ブリスター容器、及び蓋材を有する。このブリスター容器は、ポケットを有している。この蓋材としては、上記のブリスターパック用蓋材を用いることができる。
【００７２】
蓋材の易剥離性層は、ブリスター容器に融着されており、それによって、ポケット内に内容物が収容されており、かつ
ブリスター容器と前記易剥離性層とが接合している接合部、及び
ブリスター容器の前記ポケットに対応し、かつ前記ブリスター容器と前記易剥離性層とが接合していない非接合部
が形成されており、そして蓋材を剥離させたときに、
（ｉ）易剥離性層からブリスター容器を界面剥離させることができるか、又は
（ｉｉ）接合部においては、易剥離性層が、ブリスター容器に追従し、かつ非接合部において、易剥離性層が前記吸収層に追従することができる。
【００７３】
特に、上記（ｉｉ）の実施態様の場合には、ブリスター容器の易剥離性層と接合されている面を構成する樹脂組成物及び易剥離性樹脂組成物が、いずれもポリプロピレン系樹脂を含有しており、かつ吸収層用樹脂組成物がポリエチレン系樹脂及び酸変性ポリオレフィンを含有していることが、図３に関して言及した剥離機構を実現する観点から好ましい。
【００７４】
〈内容物〉
内容物としては、外気との接触によって劣化しうる物であれば限定されるものではなく、薬剤の他、食品、化粧品、衛生用品、医療機器、医療器具、電子部品等を挙げることができる。また、薬剤としては、医薬品製剤の他、洗浄剤、農薬、試薬等を含む。
【００７５】
〈ブリスター容器〉
ブリスター容器としては、ポケットを有するブリスター容器を用いることができる。
【００７６】
ブリスター容器は、例えばブリスター容器用シートに、内容物を入れるためのポケットを形成することにより製造することができる。ポケットを成形する際の成形方法としては、平板式空圧成形法、プラグアシスト圧空成形法、ドラム式真空成型法、プラグ成形法等が挙げられる。この中でも、粘度平均分子量１００万以上の超高分子量ポリエチレン樹脂製の先端部が丸い円柱状の棒（プラグ材）を用いたプラグ成形法が、ポケットを形成するためには好ましい。
【００７７】
ブリスター容器としては、単層のブリスター容器用シート、又は複数の層を積層させた複層のブリスター容器用シートを用いることができる。ブリスター容器用シートの厚さは、ブリスター容器としての適切な強度、コシ、バリア性等の観点から、例えば５００μｍ以下、４００μｍ以下、３００μｍ以下、２００μｍ以下、１５０μｍ以下、又は１００μｍ以下とすることができ、また５０μｍ以上、６０μｍ、又は７０μｍ以上とすることができる。
【００７８】
単層のブリスター容器用シートの材質としては、ポリエチレン系樹脂、ポリプロピレン系樹脂、ポリ塩化ビニル（ＰＶＣ）、飽和ポリエステル（例えば、ポリエチレンテレフタレート）、ポリアミド（例えば、ナイロン（登録商標）、ナイロン６、ナイロン６，６、ナイロンＭＸＤ６）、環状ポリオレフィン（環状オレフィンポリマー（ＣＯＰ）、環状オレフィンコポリマー（ＣＯＣ））、及びフッ素系樹脂（例えば、ポリクロロトリフルオロエチレン（ＰＣＴＦＥ）、ポリテトラフルオロエチレン（ＰＴＦＥ））などが挙げられる。
【００７９】
複層のブリスター容器用シートは、基材層とシール樹脂層を有していてもよい。また、基材層とシール樹脂層の間には、任意にバリア層、補強層等を設けてもよく、例えば基材層、バリア層、補強層、及びシール樹脂層をこの順に有する。隣り合う各層を貼り合わせる方法としては、ドライラミネート法、サンドラミネート法等が挙げられる。
【００８０】
（ブリスター容器用基材層）
ブリスター容器用基材層に用いられる樹脂としては、ブリスター容器用シートに適度なバリア性及び成形性を与える樹脂であれば特に制限されない。例えば、ポリエチレン系樹脂、ポリ塩化ビニル、ポリ塩化ビニリデン、ポリプロピレン系樹脂、飽和ポリエステル、ポリアミド（例えば、ナイロン（登録商標）、ナイロン６、ナイロン６，６、ナイロンＭＸＤ６）、環状ポリオレフィン（ＣＯＰ、ＣＯＣ）、及びフッ素系樹脂（例えば、ポリクロロトリフルオロエチレン、ポリテトラフルオロエチレン）等、並びにこれらの混合物が挙げられる。これらは単層で用いても良いし、２層以上を積層して用いても良い。好ましくは、外部からの水分の浸入を防ぎ、防湿性に優れているものがよく、特にポリプロピレン系樹脂、ポリアミド及び飽和ポリエステルが挙げられる。
【００８１】
基材層の厚みは、バリア性を維持し、かつブリスターパック全体に強度等を与える観点から、１０μｍ以上、２０μｍ以上、又は３０μｍ以上であってよく、また３００μｍ以下、２００μｍ以下、又は１００μｍ以下であってよい。
【００８２】
（ブリスター容器用バリア層）
ブリスター容器用バリア層に用いられる材料としては、アルミニウム箔等の金属箔、シリカ蒸着フィルム、アルミニウム蒸着フィルム、アルミナ蒸着フィルム、シリカ・アルミナ蒸着フィルム、塩化ビニリデンコートフィルム、ポリフッ化ビニリデンコートフィルム等、及びこれらの組合せを挙げることができる。バリア層の厚みは、ブリスター容器用シートに適切な成形性とバリア性を与えるために、７μｍ以上、１０μｍ以上、又は２０μｍ以上であってよく、また６０μｍ以下、５０μｍ以下、又は４０μｍ以下であってよい。
【００８３】
（ブリスター容器用補強層）
ブリスター容器用補強層は、ブリスター容器用シートの成形性を向上させるために用いられる。補強層に用いられる樹脂としては、例えば、高密度ポリエチレン、ポリ塩化ビニル、ポリプロピレン系樹脂、ポリエチレンテレフタレート、ポリアミド（例えば、ナイロン（登録商標）、ナイロン６、ナイロン６，６、ナイロンＭＸＤ６）等、並びにこれらの混合物が挙げられる。補強層の厚みは、例えば１０μｍ以上、１５μｍ以上、又は２５μｍ以上であってよく、また６０μｍ以下、又は５０μｍ以下であってよい。
【００８４】
（ブリスター容器用シール樹脂層）
ブリスター容器用シール樹脂層は、本発明のブリスターパック用蓋材と接合するための層であり、これに用いられる樹脂としては、例えばポリエチレン系樹脂、ポリプロピレン系樹脂、ポリ塩化ビニル、ポリスチレン、熱可塑性エラストマー、及びアイオノマー樹脂等、並びにこれらの混合物が挙げられる。シール樹脂層の厚みは、ブリスター容器用シートに適度な成形性を与える観点から、３００μｍ以下、２００μｍ以下、１５０μｍ以下、１３０μｍ以下、又は１００μｍ以下であってよく、また１０μｍ以上、２０μｍ以上、３０μｍ以上、４０μｍ、又は５０μｍ以上であってよい。
【００８５】
シール樹脂層は、熱可塑性樹脂中に吸収剤を含有する吸収剤含有樹脂層、又はその少なくとも片面に熱可塑性樹脂層を積層させた積層体とすることができる。なお、蓋材の吸収層と、ブリスター容器用シートの吸収剤含有樹脂層とは、同じものを用いても良いし、蓋材とブリスター容器とが接着可能な範囲で、層の厚さや、吸収剤又は樹脂の種類又は含有量等が異なるものを用いてもよい。
【００８６】
〈蓋材〉
蓋材は、上記のブリスターパック用蓋材であってよい。
【００８７】
《組合せ》
本発明の組合せは、ブリスターパック用蓋材と、ポケットを有するブリスター容器との組合せである。
【００８８】
ブリスターパック用蓋材及びブリスター容器としては、それぞれ上記のブリスターパック用蓋材及びブリスター容器を用いることができる。
【実施例】
【００８９】
実施例及び比較例により本発明を具体的に説明するが、本発明は、これらに限定されるものではない。
《ブリスターパック用蓋材の作製》
《実施例１》
Ｔダイでの多層押出成形にて、易剥離性層、吸収層、及びカール防止層がこの順で配置されるようにして、２種３層の吸収フィルムを作製した。易剥離性層としては、直鎖状低密度ポリエチレン（エボリューＳＰ２５２０、プライムポリマー社）を用い、吸収層としては、親水性ゼオライト（モレキュラーシーブ４Ａ、ユニオン昭和社）及び低密度ポリエチレン（ペトロセン（登録商標）２０２、東ソー社）を質量比５０：５０で混練して作製した樹脂組成物を用い、カール防止層としては、易剥離性層と同じ直鎖状低密度ポリエチレンを用いた。各層の厚さは、易剥離性層１０μｍ、吸収層６０μｍ、カール防止層１０μｍとした。
【００９０】
次いで、作製した吸収フィルムのカール防止層側に、基材層としてのＰＥＴ（１２μｍ）／／アルミニウム箔（９μｍ）の積層体のアルミニウム箔側を、ドライラミネート接着剤（タケラックＡ−５２５Ｓ／タケネートＡ−５０、三井化学社）を用いて積層させて、実施例１のプリスターパック用蓋材を作製した。
【００９１】
〈実施例２〜９及び参考例１〜４〉
易剥離性層を構成する樹脂の種類及び含有率、吸収層を構成する親水性ゼオライト、低密度ポリエチレン及び酸変性ポリオレフィンの含有率、並びにカール防止層を構成する樹脂の種類及び含有率を、表１に示すように変更し、２種３層又は３種３層の吸収フィルムを作製したことを除き、実施例１と同様にして、実施例２〜９及び参考例１〜４のブリスターパック用蓋材を作製した。
【００９２】
表１で言及している他の樹脂としては、以下の樹脂を用いた：
ホモポリプロピレン（ＰＰ）：ノバテック（登録商標）ＰＰ  ＭＡ３Ｈ、日本ポリプロ社
ランダムＰＰ：ノバテック（登録商標）ＰＰ  ＦＸ４Ｇ、日本ポリプロ社
酸変性ポリオレフィン：アドマーＰＦ５０８、三井化学社
【００９３】
《評価》
〈剥離試験〉
ブリスター容器用シート（１０）としての無延伸ポリプロピレン（ＣＰＰ）フィルム（トレファンＺＫ−１００、東レ社）及び作製したブリスターパック用蓋材（１０）をそれぞれ１０ｃｍ角に切り出し、図４に示すように、ＣＰＰフィルムを下、ブリスターパック用蓋材を上にして、上型温度１９０℃、下型温度１３０℃、シール時間３秒、シール圧０．２ＭＰａの条件で、１０ｍｍ幅でヒートシールして、図４の接合部（１４ａ）を形成した。
【００９４】
次いで、図４の接合部（１４ａ）及び非接合部（１４ｂ）以外の領域を切り離し、矢印の方向にＣＰＰフィルムを剥離させた。
【００９５】
｛易開封性｝
剥離の際に、吸収層が破断することなくＣＰＰフィルムから分離したか否かを評価した。表１では、吸収層が破断することなくＣＰＰフィルムから分離した場合を○としており、それ以外の場合を×としている。
【００９６】
｛第一及び第二破断部｝
図５の第一破断部（１４２）及び第二破断部（１４４）で易剥離性層が破断したか否かを観察した。表１では、易剥離性層が破断した場合を「○」とし、破断しなかった場合を「×」としている。
【００９７】
｛層間剥離箇所｝
剥離の際に、吸湿層と易剥離性層との間、及び吸湿層とカール防止層との間でそれぞれ剥離が生じたか否かを観察した。表１では、吸湿層と易剥離性層との間で剥離したものを「１」とし、吸湿層とカール防止層との間で剥離したものを「２」としている。
【００９８】
〈カール防止性の評価〉
作製したブリスターパック用蓋材を５ｃｍ角に切り出し、水平面上に静置して、このときのブリスターパック用蓋材の水平面から浮き上がっている辺の水平面上からの高さを測定した。表1では、高さが５ｍｍ未満であったものを「○」とし、５ｍｍ以上であったものを×としている。
【００９９】
結果を表１に示す。
【０１００】
【表１】
2018203366.tif 000003
【０１０１】
表１から、カール防止層が、易剥離性樹脂をカール防止層の質量全体を基準として６５質量％以上で含有している実施例１〜９のブリスターパック用蓋材は、いずれも易開封性を有し、かつカールを生じなかったものであることから、吸収層を破断させることなく容易に開封でき、かつ静置時にカールを生じないものであることが確認できよう。
【０１０２】
また、中でも、易剥離性樹脂が、ブリスター容器用シートを構成する樹脂と同種であるポリプロピレン系樹脂であり、かつ吸収層が、ポリエチレン系樹脂及び酸変性ポリオレフィンを含有している、実施例３〜９のブリスターパック用蓋材は、第一及び第二破断部の両方で破断しており、上記（ｉｉ）の剥離機構を実現できる構成となっているものであった。
【符号の説明】
【０１０３】
１０    ブリスターパック用蓋材
１２    吸収層
１４    易剥離性層
１４ａ    接合部
１４ｂ、１４ｂ’    非接合部
１４２、１４２’    （第一）破断部
１４４    第二破断部
１６    カール防止層
１８    基材層
２０    ブリスター容器
２２    ポケット
３０    内容物
【図１】
2018203366.tif 000004
【図２】
2018203366.tif 000005
【図３】
2018203366.tif 000006
【図４】
2018203366.tif 000007
【図５】
2018203366.tif 000008